1種または複数種の酵母を合成材料に添加することを含むことを特徴とする、合成ポリマー材料を生分解性化するための方法。前記1種または複数種の酵母を、合成材料への可塑剤の添加前に添加することを特徴とする、請求項1に記載の方法。前記酵母を、重合反応前にモノマーの1種または複数種に添加することを特徴とする、請求項2に記載の方法。前記合成ポリマー材料が、ポリウレタン、PVC、ポリエチレンテレフタレート、ポリプロピレンテレフタレート、エチレンおよび酢酸ビニルのコポリマーEVA、ナイロン、レーヨン、ポリエチレン、ポリプロピレンからなる群から選択されることを特徴とする、請求項1から3のいずれか一項に記載の方法。前記ポリマー材料がポリウレタンであること、および、酵母を、重合前にポリオールに添加することを特徴とする、請求項4に記載の方法。前記酵母が、クリベロマイセスフラギリスKluyveromicesfragilisおよび/またはサッカロマイセスセレビシエであることを特徴とする、請求項1から5のいずれか一項に記載の方法。投入量の1種または複数種の酵母を含むことを特徴とする、請求項1から6のいずれか一項に記載の方法を実施するためのキット。合成ポリマー材料を生分解性化するための酵母の使用。前記酵母が、クリベロマイセスフラギリスおよび/またはサッカロマイセスセレビシエSaccharomicescerevisiaeであることを特徴とする、請求項8に記載の使用。本発明の根底にある問題は、合成ポリマー材料を生分解性化することができる方法を提案することであり、この方法は直接食品原材料を使用する必要がなく、これは、低い製造コストおよび高い性能を意味する。この目的は、1種または複数種の酵母を合成材料に添加するステップを含むことを特徴とする、合成ポリマー材料を生分解性化するための方法により達成される。本発明はまた、そのようなポリマー材料を製造するための方法に関する。本発明による方法は、プラスチック材料への酵母の混合を行う。そのような添加は、材料の機械的特性および耐熱性に影響しない。好ましくは、そのような酵母の添加は、可塑剤の添加前に実行される。いくつかの場合において、そのような添加は、重合反応の前に、そのモノマーの1種または複数種に対して行われる。そのような混合は、通常の重合条件に影響しない。本発明には、全ての酵母菌株を使用できる。特に、酵母菌株クリベロマイセスフラギリスKluyveromycesfragilisおよびサッカロマイセスセレビシエSaccharomycescerevisiaeビール酵母を用いて、良好な結果が得られている。本発明を適用することができるプラスチック材料は、ポリウレタン、熱可塑性ポリウレタン、PVC、ポリエチレンテレフタレート、ポリプロピレンテレフタレート、エチレンおよび酢酸ビニルのコポリマーEVA、ナイロン、レーヨン等の、官能基を有する全てのプラスチック材料である。さらに、本発明は、ポリエチレンおよびポリプロピレン等の、官能基を有さない材料にも適用することができる。例えば、ポリウレタンの場合、添加は、ポリオール中での重合前であっても行われ、一方、PVCおよび一般に押出ポリマーの場合、既に重合させた原料生成物に、好ましくは乾式粉砕により押出前に添加される。酵母は、好ましくは生きた状態で、モノマーの全重量の0.3から30の間の範囲、好ましくはモノマーの全重量の2から7の間の範囲、さらにより好ましくはモノマーの全重量の5の量で添加されるべきである。このようにして得られるポリマー材料は、高い生分解特性を示す。理論に束縛されることは望まないが、酵母は、最終ポリマーを構造的に変化させ、土壌中および/または他の廃棄物の中央に含まれる細菌により攻撃し得るようにし、そのため生物分解が短時間で非常に速い速度で起こると考えられる。酵母は生きている生物であるが、それ自体は人間の栄養に必須ではなく、したがってその使用は食料資源不足の問題をもたらさない。使用可能な酵母は毒性を有さず、また病気を媒介することもないため、本発明によるプラスチック材料は、食品および/または製薬分野においても使用することができる。さらに、本発明による材料は、随意に可塑化することができ、所望の剛性を有する最終生成物をもたらすことができるため、他のいくつかの目的に使用することができる。酵母、特にサッカロマイセスセレビシエおよびクリベロマイセスフラギリスの菌株の酵母は、容易に入手可能であり、安価であり、取扱いが非常に容易であり、健康および/または環境上の害をもたらさない。得られるプラスチック材料は、合成プラスチック材料に関しては一般的である低コストで製造することができ、したがって、同じ生分解性を有するにもかかわらず、例えばトウモロコシデンプンから得られるものより安価である。本発明はまた、特定のプラスチック材料に特有の標準的な処理段階を含み、さらに、重合前の1種または複数種の酵母のモノマーへの添加を含む、生分解性ポリマー材料の製造方法にも及ぶ。本発明はまた、1種または複数種の酵母を含む重合キットに関する。前記キットは、有利には、濃度を記載した取扱説明書を含む。さらにより有利には、前記キットは、パッケージ上に記載された一定量のプラスチック材料を生分解性化するために投入される一定量の酵母を含む。しかしながら、本発明は、本発明の単なる例示的実施形態を構成する上記の特定の構成に限定されるものとみなしてはならず、以下の特許請求の範囲により定義される本発明の範囲から逸脱せずに、いくつかの変形形態が可能であり、その全ては当業者が知り得る範囲内であることが理解される。ポリウレタンの製造のために、同等量50モル-50モルのポリオールおよびイソシアネートを調製した。ポリオールに、その全重量の5のサッカロマイセスセレビシエを添加した。次いで、2つの成分を混合し、通常の反応条件下で反応および重合させた。ポリウレタンが得られ、これをシート状に成形した。シートを粉砕し、技術規格により規定される条件に供した。54日後、ポリウレタンは、堆肥化において生分解性であり、規格UNIEN13432:2000第A.2.2.2項により要求される90を超える平均生分解性値に達することが実証された。